본 발명 에 따른 상기 수소 첨 가분 해 촉매 를 제조 하 기 위한 방법 에 있 어서 , 외골격 알루미늄 ( extraskeletal aluminum ) ( 상기 제올라이트 프레임워크 을 형성 하 지 않 는 알루미늄 원자 ) 은 2 . 430 내지 2 . 450 nm 의 결정 격자 상수 를 갖 는 상기 초 - 안정 적 Y - 형 제올라이트 를 얻 기 위하 여 원료 인 상기 초 - 안정 적 Y - 형 제올라이트 로부터 제거 될 수 있 다 . 외골격 알루미늄 은 , 예 를 들 어 , 현탁액 을 제조 하 기 위해 40 내지 95 ℃ 의 온수 에서 상기 초 - 안정 적 Y - 형 제올라이트 를 분산 시키 는 단계 , 상기 현탁액 에 황산 을 첨가 시키 는 단계 , 및 상기 외골격 알루미늄 을 용해 시키 기 위해 40 내지 95 ℃ 의 온도 를 유지 하 면서 10 분 내지 3 시간 동안 교반 시키 는 단계 의 방법 으로 제거 될 수 있 다 . 황산 의 첨가량 은 외골격 알루미늄 이 원 하 는 수준 까지 용해 될 수 있 는 한 특별히 제한 받 지 않 는다 . 상기 외골격 알루미늄 이 용해 된 후 에 , 상기 현탁액 은 여과 되 고 , 여과기 상 에 잔여물 은 40 내지 95 ℃ 의 정제 수 로 세척 되 고 , 3 내지 30 시간 동안 100 내지 180 ℃ 로 건조 되 어 , 상기 외골격 알루미늄 이 제거 된 초 - 안정 적 Y - 형 제올라이트 는 얻 어 질 수 있 다 .